СПЛАВ НА ОСНОВЕ АЛЮМИНИЯ
ALUMINIUM-BASED ALLOY

Изобретение относится к области металлургии, в частности к составам сплавов на основе алюминия, которые могут быть использованы для изготовления монет.
Известен сплав на основе алюминия, содержащий, мас.%: цинк ≤1,0; титан 0,001-0,08; серебро ≤1,0; никель ≤0,15; алюминий - остальное [1].
Задачей изобретения является повышение прочности сплава на основе алюминия.
Технический результат достигается тем, что сплав на основе алюминия, содержащий цинк, титан, серебро, никель, дополнительно содержит медь и кобальт при следующем соотношении компонентов, мас.%: цинк 0,5-0,7; титан 0,1-0,13; серебро 1,1-1,3; никель 0,25-0,5; медь 0,15-0,25; кобальт 0,7-0,9; алюминий - остальное.
В таблице приведены составы сплава.
Компонент
Содержание, мас.%, в составах
1
2
3
Цинк
0,5
0,6
0,7
Титан
0,1
0,11
0,13
Серебро
1,3
1,2
1,1
Никель
0,25
0,4
0,5
Медь
0,25
0,2
0,15
Кобальт
0,9
0,8
0,7
Алюминий
Остальное
Остальное
Остальное
Предел прочности при растяжении, МПа
~80
~80
~80
Повышение прочности сплава на основе алюминия достигается за счет комплексного влияния компонентов, входящих в его состав. Титан измельчает структурные составляющие сплава. Никель и кобальт нейтрализуют отрицательное действие примесей железа. Цинк, серебро, никель, кобальт и медь повышают прочность сплава.
Сплав выплавляют в электропечах. Плавку проводят под флюсом. Сплав подвергают термической обработке: медленно нагревают в печи до температуры 430°C с выдержкой 15-18 ч, затем - охлаждение в воде с температурой около 100°C или в масле с температурой около 50°C.
Источник информации
1. RU 2258094 C1, C22C 21/00, 2005.